СУХАЯ СТРОИТЕЛЬНАЯ СМЕСЬ
DRY CONSTRUCTION MIX

Изобретение относится к области строительных материалов, в частности к сухим строительным смесям, и может быть использовано в промышленном и гражданском строительстве в качестве плиточного клея, наносимого на бетонную, кирпичную, цементно-песчаную и другие виды поверхности внутри помещений и вне их перед укладкой плитки, например, из керамогранита.
Известна сухая строительная смесь, включающая портландцемент, заполнитель и расширяющую добавку следующего состава, мас. %: вулканическая порода 40-60, гипс 18-28, доломит 2-7, пластификатор 1-3, микрокремнезём - остальное, при следующем соотношении компонентов: портландцемент 10-25, заполнитель 50-80, расширяющую добавку 10-25 (см. патент RU 2079462, кл. С04В 28/00, опубл. 20.05.1997).
Наиболее близкой к изобретению является сухая строительная смесь, содержащая вяжущее, заполнитель и модифицирующую добавку, состоящую из микрокремнезёма, пластификатора, доломитовой или известняковой муки, а также водорастворимого эфира целлюлозы, редисперсионного порошка в виде сополимеров поливинилацетата или акрила при следующем соотношении компонентов модифицирующей добавки, мас. %: микрокремнезём - 0,1-30,0, пластификатор - 0,5-3,0, доломитовая или известняковая мука - 40-92,0, водорастворимый эфир целлюлозы - 0,1-3,0, редиспергируемый порошок - в виде сополимеров поливинилацетата или акрилата - 0,3-24,0, а заполнитель включает, мас. %: песок кварцевый 99,9-85,0 с модулем крупности Мкр не более 1,5 и пылевидный кварц 0,10-15,0 при следующем соотношении компонентов смеси, мас. %: вяжущее - 25-36, заполнитель - 55-74, модифицированная добавка - 1, -10,0 (см. патент RU 2204540, кл. С04В 28/00, опубл. 20.05.2003).
Общим основным недостатком известных технических решений являются относительно низкие эксплуатационные, экологические и адгезионные, что особенно важно для клея, характеристики.
Задачей изобретения является расширение сырьевой базы при устранении указанных недостатков. Технический результат заключается в улучшении эксплуатационных характеристик, в частности адгезии, улучшении экологии и снижении себестоимости получаемой сухой строительной смеси за счёт утилизации и использования брака производства керамических изделий.
Поставленная задача решается, а технический результат достигается тем, что сухая строительная смесь, включающая вяжущее, минеральный наполнитель и модифицирующие добавки, дополнительно содержит молотую обожжённую керамику, при следующем соотношении компонентов смеси, мас. %: вяжущее 30-45, эфир целлюлозы 0,1-0,5, редиспергируемый порошок 0,5-3,0, волокна целлюлозы 0,1-0,5, молотая обожжённая керамика 10-30, минеральный наполнитель - остальное. В качестве молотой обожжённой керамики могут быть использованы и/или молотые керамогранит, керамическая черепица, керамическая плитка, фаянс, фарфор. Размер фракций молотой обожжённой керамики предпочтительно составляет от 0,1 до 5 мм. В качестве вяжущего может быть использован портландцемент.
В существующих промышленных производствах керамических изделий: керамогранита, керамической черепицы, керамической плитки, санитарных изделий из фаянса и фарфора и др. в процессе создания высококачественной продукции, отвечающей по своим техническим характеристикам ГОСТам и другим нормативным документам, образуется часть продукции, которая по своим техническим характеристикам соответствует этим нормативным документам, однако по внешнему виду и размерам не соответствует товарному виду (брак). Эта часть продукции может иметь сколы, трещины, шероховатости на поверхности, не совсем точные размеры и др. Данная часть продукции из-за потери товарного вида не используется, несмотря на то, что по своему составу она является высококачественной продукцией.
Изобретение направлено на создание сухой строительной смеси, в которой используются обожжённые керамические изделия (например, керамический гранит, керамическая черепица, керамическая плитка, фаянс, фарфор и др.), являющиеся некондиционной продукцией соответствующих производств. Предлагаемая сухая строительная смесь содержит вяжущее, минеральный наполнитель, модифицирующие добавки и молотые обожжённые керамические изделия (например, керамический гранит, керамическую черепицу, керамическую плитку, фаянс, фарфор и др.). Экспериментально было получено, что наилучшими потребительскими качествами обладает состав при следующем соотношении компонентов, мас. %:
вяжущее
30-45
обожжённая керамика
10-30
эфир целлюлозы
0,1-0,5
редиспергируемый порошок
0,5-3,0
волокна целлюлозы
0,1-0,5
минеральный наполнитель (песок)
остальное
Для этого некондиционные вышеперечисленные обожжённые керамические изделия дробят, классифицируют и используют фракции от 0,1 до 5,0 мм. При этом полученная молотая обожжённая керамика обладает увеличенной удельной поверхностью.
В качестве минерального наполнителя используют песок, в качестве вяжущего - портландцемент, а в качестве модифицирующей добавки - редиспергируемый порошок для придания смеси высоких адгезионных свойств, эфиры и волокна целлюлозы, которые способствуют повышению водоудерживающей способности и увеличению прочности при растяжении и изгибе. Могут использоваться и другие добавки для придания дополнительных свойств получаемой смеси.
Растворная смесь готовится следующим образом. В удобную емкость наливают воду и высыпают сухую растворную смесь при постоянном перемешивании до рабочей консистенции, выдерживают несколько минут, затем на подготовленную поверхность или укладываемый материал наносится слой смеси с помощью зубчатого шпателя или иного инструмента и производят укладку материала. Расход смеси при толщине слоя в 1 мм составляет 1,4 кг/м.
Сравнительные испытания предлагаемой смеси и прототипа показали, что адгезия увеличивается на 8% (за счёт увеличенной удельной поверхности используемой молотой обожжённой керамики улучшается сцепление смеси с покрытиями, на которые она наносится), расширяется сырьевая база (появляется возможность использования обожжённой керамики до 30%), улучшается экология и снижается себестоимость (до 7%) получаемой сухой смеси за счёт использования обожжённой керамики (брака при производствах керамических изделий).